ЗАЩИТНАЯ ПЕРЧАТКА ДЛЯ ПОЖАРНОГО (ВАРИАНТЫ)

Полезная модель относится к средствам индивидуальной защиты человека и может быть использована для защиты кожных покровов рук бойцов пожарной охраны или спасателей в чрезвычайных ситуациях.
Известна защитная перчатка, состоящая из наружной перчатки и внутренней, имеющих тыльную и ладонную части, при этом тыльная часть и крага наружной перчатки выполнены из огнезащитного текстильного материала, ладонная часть и межпальцевые вставки наружной перчатки выполнены из полимерно-текстильного материала, стойкого к воздействию агрессивных веществ, а тыльная сторона и крага внутренней перчатки выполнены из химзащитного термоклеевого композитного материала, причем наружная перчатка на уровне запястья предпочтительно снабжена хлястиком и стяжками, застегивающимися на текстильную застежку, ладонная часть и межпальцевые вставки внутренней перчатки выполнены из хлопчатобумажного материала (патент РФ №2327396 на изобретение, кл. A41D 13/08, опубл. 27.06.2008).
Недостатками известной защитной перчатки являются:
- невысокие огне-теплозащитные свойства из-за выполнения части наружной перчатки из неогнестойких материалов;
- низкие водозащитные свойства из-за дискретного полимерного покрытия тыльной стороны и краги наружной перчатки;
- низкое сопротивление истиранию и проколу из-за отсутствия защитных накладок.
Известна перчатка для пожарного, состоящая из наружной перчатки и внутренней, имеющих тыльную и ладонную части, при этом наружная перчатка изготовлена из огнезащитного текстильного материала на основе полиарамидных волокон с внутренним полимерным покрытием, причем на тыльной и ладонной частях наружной перчатки выполнены кожаные накладки, а на ладонной части наружной перчатки в основании среднего и безымянного пальцев - кожаная вставка, при этом наружная перчатка имеет огнестойкий трикотажный напульсник с кожаной накладкой, внутренняя перчатка выполнена из воздухопроницаемого теплоизоляционного текстильного материала, причем на ладонной части внутренней перчатки выполнена накладка из текстильного материала на основе полиарамидных волокон (патент РФ №99285 на полезную модель, кл. A41D 13/00, опубл. 20.11.2010).
К недостаткам известной перчатки для пожарного следует отнести:
- отсутствие дополнительных усилительных накладок с тыльной части наружной перчатки, защищающих пальцы пользователя, снижает защищенность пальцев и их суставов от механических воздействий;
- отсутствие дополнительной теплоизоляционной накладки на тыльной стороне внутренней перчатки снижает защиту рук пользователя от теплового потока в процессе работы в экстремальных условиях;
- низкие водозащитные свойства материала наружной перчатки из-за отсутствия водостойкой пропитки на основе силоксановых или фторорганических соединений.
Наиболее близкой по конструктивным признакам к заявляемому техническому решению и выбранной в качестве ближайшего аналога является перчатка пожарного, включающая первую наружную перчатку, выполненную с использованием термостойкого материала, вторую внутреннюю перчатку, выполненную с использованием термоизоляционного материала, и третью перчатку, выполненную из мембранного полотна и расположенную между наружной и внутренней перчатками (патент РФ №116320 на полезную модель, кл. A41D 13/00, опубл. 27.05.2012 - прототип).
К недостаткам известной перчатки для пожарного следует отнести:
- значительная намокаемость внешней поверхности наружной перчатки и значительная жесткость наружной перчатки при отрицательных температурах из-за отсутствия водоотталкивающей пропитки на основе силоксановых или фторорганических соединений.
Техническим результатом полезной модели является создание четырех вариантов перчатки для пожарного, обеспечивающей повышенную защищенность рук пользователя от воды и теплового потока.
2
Технический результат достигается в первом варианте защитной перчатки для пожарного, состоящей из наружной перчатки, выполненной с использованием термостойкого материала и полимерным покрытием одной из его поверхностей, и внутренней перчатки, выполненной с использованием термоизоляционного материала, согласно полезной модели, материал наружной перчатки выполнен с пропиткой на основе силоксановых или фторорганических соединений, причем на тыльной стороне наружной перчатки выполнены усилительные накладки из огнезащитного текстильного материала на основе параарамидных волокон с наружным полимерным покрытием, при этом внутренняя перчатка содержит внешний водонепроницаемый слой и внутренний теплоизоляционный слой с образованием между ними теплоизоляционного воздушного зазора, причем внешний водонепроницаемый слой внутренней перчатки обладает паропроницаемостью в диапазоне 0,27÷5,1 мг/см·ч.
В защитной перчатке для пожарного по первому варианту предпочтительно:
2
- материал наружной перчатки выполнен на основе параарамидных или метаарамидных волокон и имеет поверхностную плотность в пределах 250÷300 г/м;
- полимерное покрытие наружной перчатки выполнено на основе полимерной композиции из фторорганических соединений толщиной в пределах 0,06÷0,65 мм;
- полимерное покрытие наружной перчатки выполнено на основе полимерной композиции из силиконовых соединений толщиной в пределах 0,06÷0,65 мм;
- полимерное покрытие наружной перчатки выполнено на основе полимерной композиции из полиуретановых соединений толщиной в пределах 0,06÷0,65 мм;
- полимерное покрытие наружной перчатки выполнено на основе полимерной композиции из хлоропренового каучука толщиной в пределах 0,06÷0,65 мм;
- наружная перчатка выполнена с внутренним полимерным покрытием;
- наружная перчатка выполнена с наружным полимерным покрытием;
- с внутренней стороны наружной перчатки швы обработаны водо-огнестойким клеем;
- на тыльной стороне наружной перчатки дополнительно выполнены усилительные накладки из огнезащитного текстильного материала на основе параарамидных волокон с наружным полимерным покрытием в области пястно-фаланговых суставов всех пальцев руки пользователя;
- на ладонной и тыльной сторонах наружной перчатки на уровне запястья выполнена стягивающая эластичная лента;
- наружная перчатка выполнена с крагой, изготовленной из огнезащитного текстильного материала на основе параарамидных волокон с односторонним полимерным покрытием, причем на тыльной стороне краги расположен затяжник с полукольцом для регулировки ширины краги и надежной фиксации перчатки на руке пользователя;
- наружная перчатка выполнена с огнестойким трикотажным напульсником;
2
- внешний водонепроницаемый слой внутренней перчатки выполнен из паропроницаемого текстильного материала с поверхностной плотностью в пределах 40÷250 г/м с односторонним полимерным покрытием;
2
- внутренний теплоизоляционный слой внутренней перчатки выполнен из воздухопроницаемого теплоизоляционного текстильного материала с поверхностной плотностью в пределах 250÷400 г/м.
2
Технический результат достигается во втором варианте защитной перчатки для пожарного, состоящей из наружной перчатки, выполненной с использованием термостойкого материала и полимерным покрытием одной из его поверхностей, и внутренней перчатки, выполненной с использованием термоизоляционного материала, согласно полезной модели, материал наружной перчатки выполнен с пропиткой на основе силоксановых или фторорганических соединений, причем на тыльной стороне наружной перчатки выполнены усилительные накладки из огнезащитного текстильного материала на основе параарамидных волокон с наружным полимерным покрытием, при этом внутренняя перчатка содержит внешний теплоизоляционный слой, промежуточный водонепроницаемый слой и внутренний гигиенический слой с образованием между ними теплоизоляционных воздушных зазоров, причем промежуточный водонепроницаемый слой внутренней перчатки обладает паропроницаемостью в диапазоне 0,27÷5,1 мг/см·ч.
В защитной перчатке для пожарного по второму варианту предпочтительно:
2
- материал наружной перчатки выполнен на основе параарамидных или метаарамидных волокон и имеет поверхностную плотность в пределах 250÷300 г/м;
- полимерное покрытие наружной перчатки выполнено на основе полимерной композиции из фторорганических соединений толщиной в пределах 0,06÷0,65 мм;
- полимерное покрытие наружной перчатки выполнено на основе полимерной композиции из силиконовых соединений толщиной в пределах 0,06÷0,65 мм;
- полимерное покрытие наружной перчатки выполнено на основе полимерной композиции из полиуретановых соединений толщиной в пределах 0,06÷0,65 мм;
- полимерное покрытие наружной перчатки выполнено на основе полимерной композиции из хлоропренового каучука толщиной в пределах 0,06÷0,65 мм;
- наружная перчатка выполнена с внутренним полимерным покрытием;
- наружная перчатка выполнена с наружным полимерным покрытием;
- с внутренней стороны наружной перчатки швы обработаны водо-огнестойким клеем;
- на тыльной стороне наружной перчатки дополнительно выполнены усилительные накладки из огнезащитного текстильного материала на основе параарамидных волокон с наружным полимерным покрытием в области пястно-фаланговых суставов всех пальцев руки пользователя;
- на ладонной и тыльной сторонах наружной перчатки на уровне запястья выполнена стягивающая эластичная лента;
- наружная перчатка выполнена с крагой, изготовленной из огнезащитного текстильного материала на основе параарамидных волокон с односторонним полимерным покрытием, причем на тыльной стороне краги расположен затяжник с полукольцом для регулировки ширины краги и надежной фиксации перчатки на руке пользователя;
- наружная перчатка выполнена с огнестойким трикотажным напульсником;
2
- внешний теплоизоляционный слой внутренней перчатки выполнен из воздухопроницаемого теплоизоляционного текстильного материала с поверхностной плотностью в пределах 250÷400 г/м;
2
- промежуточный водонепроницаемый слой внутренней перчатки выполнен из паропроницаемого текстильного материала с поверхностной плотностью в пределах 40÷250 г/м с односторонним полимерным покрытием;
2
- внутренний гигиенический теплоизоляционный слой внутренней перчатки выполнен из хлопчатобумажной ткани с поверхностной плотностью в пределах 120÷150 г/м.
2
Технический результат достигается в третьем варианте защитной перчатки для пожарного, состоящей из наружной перчатки, выполненной с использованием термостойкого материала, и внутренней перчатки, выполненной с использованием термоизоляционного материала, согласно полезной модели, материал наружной перчатки выполнен с пропиткой на основе силоксановых или фторорганических соединений, причем на тыльной стороне наружной перчатки выполнены усилительные накладки из огнезащитного текстильного материала на основе параарамидных волокон с наружным полимерным покрытием, при этом внутренняя перчатка содержит внешний водонепроницаемый слой и внутренний теплоизоляционный слой с образованием между ними теплоизоляционного воздушного зазора, причем внешний водонепроницаемый слой внутренней перчатки обладает паропроницаемостью в диапазоне 0,27÷5,1 мг/см·ч.
В защитной перчатке для пожарного по третьему варианту предпочтительно:
2
- материал наружной перчатки выполнен на основе параарамидных или метаарамидных волокон и имеет поверхностную плотность в пределах 170÷220 г/м;
- на тыльной стороне наружной перчатки дополнительно выполнены усилительные накладки из огнезащитного текстильного материала на основе параарамидных волокон с наружным полимерным покрытием в области пястно-фаланговых суставов всех пальцев руки пользователя;
- на ладонной стороне наружной перчатки дополнительно выполнена усилительная накладка из огнезащитного текстильного материала на основе параарамидных волокон с наружным полимерным покрытием;
- на ладонной и тыльной сторонах наружной перчатки на уровне запястья выполнена стягивающая эластичная лента;
- наружная перчатка выполнена с крагой, изготовленной из огнезащитного текстильного материала на основе параарамидных волокон с односторонним полимерным покрытием, причем на тыльной стороне краги расположен затяжник с полукольцом для регулировки ширины краги и надежной фиксации перчатки на руке пользователя;
- наружная перчатка выполнена с огнестойким трикотажным напульсником;
2
- внешний водонепроницаемый слой внутренней перчатки выполнен из паропроницаемого текстильного материала с поверхностной плотностью в пределах 40÷250 г/м с односторонним полимерным покрытием;
2
- внутренний теплоизоляционный слой внутренней перчатки выполнен из воздухопроницаемого теплоизоляционного текстильного материала с поверхностной плотностью в пределах 250÷400 г/м.
Технический результат достигается в четвертом варианте защитной перчатки для пожарного, состоящей из наружной перчатки, выполненной с использованием термостойкого материала и полимерным покрытием одной из его поверхностей, и внутренней перчатки, выполненной с использованием термоизоляционного материала, согласно полезной модели, материал наружной перчатки выполнен с пропиткой на основе силоксановых или фторорганических соединений, причем на тыльной стороне наружной перчатки выполнены усилительные накладки из огнезащитного текстильного материала на основе параарамидных волокон с наружным полимерным покрытием, при этом внутренняя перчатка выполнена из теплоизоляционного материала.
В защитной перчатке для пожарного по четвертому варианту предпочтительно:
2
- материал наружной перчатки выполнен на основе параарамидных или метаарамидных волокон и имеет поверхностную плотность в пределах 320÷400 г/м;
- полимерное покрытие наружной перчатки выполнено на основе полимерной композиции из фторорганических соединений толщиной в пределах 0,07÷0,75 мм;
- полимерное покрытие наружной перчатки выполнено на основе полимерной композиции из силиконовых соединений толщиной в пределах 0,07÷0,75 мм;
- полимерное покрытие наружной перчатки выполнено на основе полимерной композиции из полиуретановых соединений толщиной в пределах 0,07÷0,75 мм;
- полимерное покрытие наружной перчатки выполнено на основе полимерной композиции из хлоропренового каучука толщиной в пределах 0,07÷0,75 мм;
- наружная перчатка выполнена с внутренним полимерным покрытием;
- наружная перчатка выполнена с наружным полимерным покрытием;
- с внутренней стороны наружной перчатки швы обработаны водо-огнестойким клеем;
- на тыльной стороне наружной перчатки дополнительно выполнены усилительные накладки из огнезащитного текстильного материала на основе параарамидных волокон с наружным полимерным покрытием в области пястно-фаланговых суставов всех пальцев руки пользователя;
- на ладонной и тыльной сторонах наружной перчатки на уровне запястья выполнена стягивающая эластичная лента;
- наружная перчатка выполнена с крагой, изготовленной из огнезащитного текстильного материала на основе параарамидных волокон с односторонним полимерным покрытием, причем на тыльной стороне краги расположен затяжник с полукольцом для регулировки ширины краги и надежной фиксации перчатки на руке пользователя;
- наружная перчатка выполнена с огнестойким трикотажным напульсником;
2
внутренняя перчатка выполнена из воздухопроницаемого теплоизоляционного текстильного материала с поверхностной плотностью в пределах 250÷400 г/м.
Сопоставительный анализ предлагаемой полезной модели и прототипа выявляет наличие отличительных признаков у заявляемых вариантов перчатки для пожарного по сравнению с наиболее близким аналогом, что обеспечивает ей соответствие критерию «новизна».
Наличие отличительных признаков обеспечивает достижение положительного эффекта, выражающегося в создании новых четырех вариантов защитной перчатки для пожарного, обеспечивающей повышенную защищенность рук пользователя от воды и теплового потока.
Применение заявляемой полезной модели для защиты кожных покровов рук бойцов пожарной охраны или спасателей в чрезвычайных ситуациях обеспечивает ей соответствие критерию «промышленная применимость».
Варианты заявляемой полезной модели поясняются чертежами:
фиг.1 - вид тыльной стороны наружной перчатки с крагой защитной перчатки для пожарного по первому варианту;
фиг.2 - вид тыльной стороны наружной перчатки с напульсником защитной перчатки для пожарного по первому варианту;
фиг.3 - вид тыльной стороны внутренней перчатки защитной перчатки для пожарного по первому варианту;
фиг.4 - поперечный разрез ладонной стороны внутренней перчатки защитной перчатки для пожарного по первому варианту;
фиг.5 - вид тыльной стороны наружной перчатки с крагой защитной перчатки для пожарного по второму варианту;
фиг.6 - вид тыльной стороны наружной перчатки с напульсником защитной перчатки для пожарного по второму варианту;
фиг.7 - вид тыльной стороны внутренней перчатки защитной перчатки для пожарного по второму варианту;
фиг.8 - поперечный разрез ладонной стороны внутренней перчатки защитной перчатки для пожарного по второму варианту;
фиг.9 - вид тыльной стороны наружной перчатки с крагой защитной перчатки для пожарного по третьему варианту;
фиг.10 - вид ладонной стороны наружной перчатки с крагой защитной перчатки для пожарного по третьему варианту;
фиг.11 - вид тыльной стороны наружной перчатки с напульсником защитной перчатки для пожарного по третьему варианту;
фиг.12 - вид ладонной стороны наружной перчатки с напульсником защитной перчатки для пожарного по третьему варианту;
фиг.13 - вид тыльной стороны внутренней перчатки защитной перчатки для пожарного по третьему варианту;
фиг.14 - поперечный разрез ладонной стороны внутренней перчатки защитной перчатки для пожарного по третьему варианту;
фиг.15 - вид тыльной стороны наружной перчатки с крагой защитной перчатки для пожарного по четвертому варианту;
фиг.16 - вид тыльной стороны наружной перчатки с напульсником защитной перчатки для пожарного по четвертому варианту;
фиг.17 - вид тыльной стороны внутренней перчатки защитной перчатки для пожарного по четвертому варианту.
2
Защитная перчатка для пожарного по первому варианту состоит из наружной перчатки 1, выполненной с использованием термостойкого материала и полимерным покрытием одной из его поверхностей, и внутренней перчатки 2, выполненной с использованием термоизоляционного материала, при этом материал наружной перчатки 1 выполнен с пропиткой на основе силоксановых или фторорганических соединений, причем на тыльной стороне наружной перчатки 1 выполнены усилительные накладки 3 из огнезащитного текстильного материала на основе параарамидных волокон с наружным полимерным покрытием, при этом внутренняя перчатка 2 содержит внешний водонепроницаемый слой 4 и внутренний теплоизоляционный слой 5 с образованием между ними теплоизоляционного воздушного зазора 6, причем внешний водонепроницаемый слой 4 внутренней перчатки 2 обладает паропроницаемостью в диапазоне 0,27÷5,1 мг/см·ч.
В защитной перчатке для пожарного по первому варианту предпочтительно:
2
- материал наружной перчатки 1 выполнен на основе параарамидных или метаарамидных волокон и имеет поверхностную плотность в пределах 250÷300 г/м;
- полимерное покрытие наружной перчатки 1 выполнено на основе полимерной композиции из фторорганических соединений толщиной в пределах 0,06÷0,65 мм;
- полимерное покрытие наружной перчатки 1 выполнено на основе полимерной композиции из силиконовых соединений толщиной в пределах 0,06÷0,65 мм;
- полимерное покрытие наружной перчатки 1 выполнено на основе полимерной композиции из полиуретановых соединений толщиной в пределах 0,06÷0,65 мм;
- полимерное покрытие наружной перчатки 1 выполнено на основе полимерной композиции из хлоропренового каучука толщиной в пределах 0,06÷0,65 мм;
- наружная перчатка 1 выполнена с внутренним полимерным покрытием;
- наружная перчатка 1 выполнена с наружным полимерным покрытием;
- с внутренней стороны наружной перчатки 1 швы обработаны водо-огнестойким клеем;
- на тыльной стороне наружной перчатки 1 дополнительно выполнены усилительные накладки 7 из огнезащитного текстильного материала на основе параарамидных волокон с наружным полимерным покрытием в области пястно-фаланговых суставов всех пальцев руки пользователя;
- на ладонной и тыльной сторонах наружной перчатки 1 на уровне запястья выполнена стягивающая эластичная лента 8;
- наружная перчатка 1 выполнена с крагой 9, изготовленной из огнезащитного текстильного материала на основе параарамидных волокон с односторонним полимерным покрытием, причем на тыльной стороне краги 9 расположен затяжник 10 с полукольцом 11 для регулировки ширины краги 9 и надежной фиксации перчатки на руке пользователя;
- наружная перчатка 1 выполнена с огнестойким трикотажным напульсником 12;
2
- внешний водонепроницаемый слой 4 внутренней перчатки 2 выполнен из паропроницаемого текстильного материала с поверхностной плотностью в пределах 40÷250 г/м с односторонним полимерным покрытием;
2
- внутренний теплоизоляционный слой 5 внутренней перчатки 2 выполнен из воздухопроницаемого теплоизоляционного текстильного материала с поверхностной плотностью в пределах 250÷400 г/м.
2
Защитная перчатка для пожарного по второму варианту состоит из наружной перчатки 1, выполненной с использованием термостойкого материала и полимерным покрытием одной из его поверхностей, и внутренней перчатки 2, выполненной с использованием термоизоляционного материала, при этом материал наружной перчатки 1 выполнен с пропиткой на основе силоксановых или фторорганических соединений, причем на тыльной стороне наружной перчатки 1 выполнены усилительные накладки 3 из огнезащитного текстильного материала на основе параарамидных волокон с наружным полимерным покрытием, при этом внутренняя перчатка 2 содержит внешний теплоизоляционный слой 13, промежуточный водонепроницаемый слой 14 и внутренний гигиенический слой 15 с образованием между ними теплоизоляционных воздушных зазоров 16, 17, причем промежуточный водонепроницаемый слой 14 внутренней перчатки 2 обладает паропроницаемостью в диапазоне 0,27÷5,1 мг/см·ч.
В защитной перчатке для пожарного по второму варианту предпочтительно:
2
- материал наружной перчатки 1 выполнен на основе параарамидных или метаарамидных волокон и имеет поверхностную плотность в пределах 250÷300 г/м;
- полимерное покрытие наружной перчатки 1 выполнено на основе полимерной композиции из фторорганических соединений толщиной в пределах 0,06÷0,65 мм;
- полимерное покрытие наружной перчатки 1 выполнено на основе полимерной композиции из силиконовых соединений толщиной в пределах 0,06÷0,65 мм;
- полимерное покрытие наружной перчатки 1 выполнено на основе полимерной композиции из полиуретановых соединений толщиной в пределах 0,06÷0,65 мм;
- полимерное покрытие наружной перчатки 1 выполнено на основе полимерной композиции из хлоропренового каучука толщиной в пределах 0,06÷0,65 мм;
- наружная перчатка 1 выполнена с внутренним полимерным покрытием;
- наружная перчатка 1 выполнена с наружным полимерным покрытием;
- с внутренней стороны наружной перчатки 1 швы обработаны водо-огнестойким клеем;
- на тыльной стороне наружной перчатки 1 дополнительно выполнены усилительные накладки 7 из огнезащитного текстильного материала на основе параарамидных волокон с наружным полимерным покрытием в области пястно-фаланговых суставов всех пальцев руки пользователя;
- на ладонной и тыльной сторонах наружной перчатки 1 на уровне запястья выполнена стягивающая эластичная лента 8;
- наружная перчатка 1 выполнена с крагой 9, изготовленной из огнезащитного текстильного материала на основе параарамидных волокон с односторонним полимерным покрытием, причем на тыльной стороне краги 9 расположен затяжник 10 с полукольцом 11 для регулировки ширины краги 9 и надежной фиксации перчатки на руке пользователя;
- наружная перчатка 1 выполнена с огнестойким трикотажным напульсником 12;
2
- внешний теплоизоляционный слой 13 внутренней перчатки 2 выполнен из воздухопроницаемого теплоизоляционного текстильного материала с поверхностной плотностью в пределах 250÷400 г/м;
2
- промежуточный водонепроницаемый слой 14 внутренней перчатки 2 выполнен из паропроницаемого текстильного материала с поверхностной плотностью в пределах 40÷250 г/м с односторонним полимерным покрытием;
2
- внутренний гигиенический теплоизоляционный слой 15 внутренней перчатки 2 выполнен из хлопчатобумажной ткани с поверхностной плотностью в пределах 120÷150 г/м.
2
Защитная перчатка для пожарного по третьему варианту состоит из наружной перчатки 1, выполненной с использованием термостойкого материала, и внутренней перчатки 2, выполненной с использованием термоизоляционного материала, при этом материал наружной перчатки 1 выполнен с пропиткой на основе силоксановых или фторорганических соединений, причем на тыльной части наружной перчатки 1 выполнены усилительные накладки 3 из огнезащитного текстильного материала на основе параарамидных волокон с наружным полимерным покрытием, при этом внутренняя перчатка 2 содержит внешний водонепроницаемый слой 4 и внутренний теплоизоляционный слой 5 с образованием между ними теплоизоляционного воздушного зазора 6, причем внешний водонепроницаемый слой 4 внутренней перчатки 2 обладает паропроницаемостью в диапазоне 0,27÷5,1 мг/см·ч.
В защитной перчатке для пожарного по третьему варианту предпочтительно:
2
- материал наружной перчатки 1 выполнен на основе параарамидных или метаарамидных волокон и имеет поверхностную плотность в пределах 170÷220 г/м;
- на тыльной стороне наружной перчатки 1 дополнительно выполнены усилительные накладки 7 из огнезащитного текстильного материала на основе параарамидных волокон с наружным полимерным покрытием в области пястно-фаланговых суставов всех пальцев руки пользователя;
- на ладонной стороне наружной перчатки 1 дополнительно выполнена усилительная накладка 18 из огнезащитного текстильного материала на основе параарамидных волокон с наружным полимерным покрытием;
- на ладонной и тыльной сторонах наружной перчатки 1 на уровне запястья выполнена стягивающая эластичная лента 8;
- наружная перчатка 1 выполнена с крагой 9, изготовленной из огнезащитного текстильного материала на основе параарамидных волокон с односторонним полимерным покрытием, причем на тыльной стороне краги 9 расположен затяжник 10 с полукольцом 11 для регулировки ширины краги 9 и надежной фиксации перчатки на руке пользователя;
- наружная перчатка 1 выполнена с огнестойким трикотажным напульсником 12;
2
- внешний водонепроницаемый слой 4 внутренней перчатки 2 выполнен из паропроницаемого текстильного материала с поверхностной плотностью в пределах 40÷250 г/м с односторонним полимерным покрытием;
2
- внутренний теплоизоляционный слой 5 внутренней перчатки 2 выполнен из воздухопроницаемого теплоизоляционного текстильного материала с поверхностной плотностью в пределах 250÷400 г/м.
Защитная перчатка для пожарного по четвертому варианту состоит из наружной перчатки 1, выполненной с использованием термостойкого материала и полимерным покрытием одной из его поверхностей, и внутренней перчатки 2, выполненной с использованием термоизоляционного материала, при этом материал наружной перчатки 1 выполнен с пропиткой на основе силоксановых или фторорганических соединений, причем на тыльной стороне наружной перчатки 1 выполнены усилительные накладки 3 из огнезащитного текстильного материала на основе параарамидных волокон с наружным полимерным покрытием, при этом внутренняя перчатка 2 выполнена из теплоизоляционного материала.
В защитной перчатке для пожарного по четвертому варианту предпочтительно:
2
- материал наружной перчатки 1 выполнен на основе параарамидных или метаарамидных волокон и имеет поверхностную плотность в пределах 320÷400 г/м;
- полимерное покрытие наружной перчатки 1 выполнено на основе полимерной композиции из фторорганических соединений толщиной в пределах 0,07÷0,75 мм;
- полимерное покрытие наружной перчатки 1 выполнено на основе полимерной композиции из силиконовых соединений толщиной в пределах 0,07÷0,75 мм;
- полимерное покрытие наружной перчатки 1 выполнено на основе полимерной композиции из полиуретановых соединений толщиной в пределах 0,07÷0,75 мм;
- полимерное покрытие наружной перчатки 1 выполнено на основе полимерной композиции из хлоропренового каучука толщиной в пределах 0,07÷0,75 мм;
- наружная перчатка 1 выполнена с внутренним полимерным покрытием;
- наружная перчатка 1 выполнена с наружным полимерным покрытием;
- с внутренней стороны наружной перчатки 1 швы обработаны водо-огнестойким клеем;
- на тыльной стороне наружной перчатки 1 дополнительно выполнены усилительные накладки 7 из огнезащитного текстильного материала на основе параарамидных волокон с наружным полимерным покрытием в области пястно-фаланговых суставов всех пальцев руки пользователя;
- на ладонной и тыльной сторонах наружной перчатки 1 на уровне запястья выполнена стягивающая эластичная лента 8;
- наружная перчатка 1 выполнена с крагой 9, изготовленной из огнезащитного текстильного материала на основе параарамидных волокон с односторонним полимерным покрытием, причем на тыльной стороне краги 9 расположен затяжник 10 с полукольцом 11 для регулировки ширины краги 9 и надежной фиксации перчатки на руке пользователя;
- наружная перчатка 1 выполнена с огнестойким трикотажным напульсником 12;
2
- внутренняя перчатка 2 выполнена из воздухопроницаемого теплоизоляционного текстильного материала с поверхностной плотностью в пределах 250÷400 г/м.
Защитная перчатка для пожарного по первому варианту изготавливается следующим образом.
2
2
Наружная перчатка 1 изготавливается из огнестойкого текстильного материала на основе полиарамидных волокон с пропиткой на основе силоксановых или фторорганических соединении и с односторонним полимерным покрытием, что обеспечивает высокие огне-тепло-водозащитные свойства. Наружная перчатка 1 изготовлена кроенным способом. На тыльной стороне наружной перчатки 1 нашиты усилительная накладка 3 и в области пястно-фаланговых суставов дополнительные усилительные накладки 7, выполненные из огнезащитного текстильного материала на основе параарамидных волокон с наружным полимерным покрытием. При этом наружная перчатка 1 выполнена с крагой 9 или с напульсником 11. Все конструктивные элементы наружной перчатки 1 скреплены между собой огнестойкими нитями. При этом швы промазаны водо-огнестойким клеем. На ладонной и тыльной сторонах наружной перчатки 1 на уровне запястья выполнена стягивающая эластичная лента 8, обеспечивающая надежную фиксацию наружной перчатки 1 на руке пользователя. Внутренняя перчатка 2 выполнена из внешнего водонепроницаемого слоя 4, изготовленного из паропроницаемого текстильного материала с поверхностной плотностью в пределах 40÷250 г/м с односторонним полимерным покрытием, и внутреннего теплоизоляционного слоя 5, изготовленного из воздухопроницаемого теплоизоляционного текстильного материала с поверхностной плотностью в пределах 250÷400 г/м (например, флиса). Внешний водонепроницаемый слой 4 обеспечивает водонепроницаемость и одновременно, обладая паропроницаемостью, позволяет осуществлять отвод пота от руки пользователя. Внутренний теплоизоляционный слой 5 внутренней перчатки 2 обеспечивает высокие теплозащитные и гигиенические свойства в процессе эксплуатации. Оба слоя 4, 5 внутренней перчатки 2 соединены между собой методом термоскрепления или прошиты и места соединения герметизированы водо-огнестойким клеем. При этом между наружным 4 и внутренним 5 слоями внутренней перчатки 2 образуется воздушный зазор 6, обеспечивающий снижение воздействия теплового потока. Внутренняя перчатка 2 выполняется по длине меньшего размера, чем наружная перчатка 1 для обеспечения защиты внутренней перчатки от открытого пламени.
2
2
2
В отличие от первого варианта в защитной перчатке для пожарного по второму варианту внутренняя перчатка 2 выполнена из внешнего теплоизоляционного слоя 13, изготовленного из воздухопроницаемого теплоизоляционного текстильного материала с поверхностной плотностью в пределах 250÷400 г/м (например, флиса), промежуточного водонепроницаемого слоя 14, изготовленного из паропроницаемого текстильного материала с поверхностной плотностью в пределах 40÷250 г/м с односторонним полимерным покрытие, и внутреннего гигиенического слоя 15, изготовленного из хлопчатобумажной ткани с поверхностной плотностью в пределах 120÷150 г/м. Внешний теплоизоляционный слой 13 внутренней перчатки 2 обеспечивает высокие теплозащитные и гигиенические свойства в процессе эксплуатации. Промежуточный водонепроницаемый слой 14 обеспечивает водонепроницаемость и одновременно, обладая паропроницаемостью, позволяет осуществлять отвод пота от руки пользователя через внутренний гигиенический слой 15. Все три слоя 13, 14, 15 внутренней перчатки 2 соединены между собой методом термоскрепления или прошиты и места соединения герметизированы водо-огнестойким клеем. При этом между наружным теплоизоляционным 13 и промежуточным водонепроницаемым 14, а также между промежуточным водонепроницаемым 14 и внутренним гигиенически 15 слоями внутренней перчатки 2 образуются соответственно воздушные зазоры 16, 17, обеспечивающие снижение воздействия теплового потока.
В отличие от первого варианта в защитной перчатке для пожарного по третьему варианту наружная перчатка 1 не имеет полимерного покрытия, что с одной стороны незначительно снижает водонепроницаемость в пределах требований ГОСТ Р 53264-2009, однако при этом обеспечивает более высокую паропроницаемость защитной перчатки.
2
В отличие от первого варианта в защитной перчатке для пожарного по четвертому варианту внутренняя перчатка 2 выполнена из воздухопроницаемого теплоизоляционного текстильного материала с поверхностной плотностью в пределах 250÷400 г/м (например, флиса), обеспечивающего высокие теплозащитные и гигиенические свойства в процессе эксплуатации.
Наличие четырех заявляемых вариантов защитной перчатки для пожарного предусматривает возможность их использования для различных типов боевой одежды пожарного.
В таблице приведены результаты испытаний по всем четырем вариантам заявляемой защитной перчатки для пожарного.
Таблица
Физико-механические и теплофизические показатели защитной перчатки для пожарного
Заявляемые варианты защитной перчатки для пожарного
ГОСТ
1-й вариант
2-й вариант
3-й вариант
4-й вариант
Р 53264-2009
1
2
3
4
5
6
1. Поверхностная плотность материала наружной перчатки, г/м<sup>2</sup>
280
280
190
385
не более 400
2. Разрывная нагрузка материала наружной перчатки, Н
не менее
2.1. по основе
2030
2030
2440
2000
1000
2.2. по утку
2010
2010
2400
2100
800
3. Водонепроницаемость для материала наружной перчатки, мм.вод.ст
1500
1500
1000
1600
1000
4. Устойчивость к истиранию материала наружной перчатки, цикл
более 10000
более 10000
более 10000
более 10000
10000
5. Устойчивость к температуре окружающей среды материала наружной перчатки при 300°С, с
300
300
300
300
не менее 300
Продолжение таблицы
1
2
3
4
5
6
6. Устойчивость к воздействию открытого пламени защитной перчатки, с
20
20
15
20
не менее 15
7. Жесткость при изгибе материала наружной перчатки, Н
0,37
0,37
0,35
0,38
не более 0,4
8. Сопротивление проколу материала наружной перчатки, Н
80
80
80
81
не менее 80
9. Сопротивление порезу материала наружной перчатки, Н/мм
24
24
25
25
не менее 24
10. Устойчивость к многократному изгибу, цикл
не менее 10000
не менее 10000
не менее 10000
не менее 10000
не менее 10000
Приведенные в таблице результаты испытаний заявляемой защитной перчатки для пожарного показали, что защитная перчатка для пожарного по всем четырем вариантам имеет физико-механические характеристики превышающие или соответствующие требованиям ГОСТ Р 53264-2009 «Специальная защитная одежда пожарного. Общие технические требования. Методы испытаний».